(57)【要約】【課題】  偽造防止性、変造防止性、意匠性、美観に優れるとともに、書き換え不能で耐摩擦性などにも問題がない蛍光顔料印刷層を有するカードなどの転写物品を与えるホログラム転写箔を提供すること。【解決手段】  基材フィルム上に、剥離層または、離型層と保護層、ホログラム形成層、ホログラム効果層および接着層がこの記載の順序に積層されてなるホログラム転写箔において、上記剥離層または、離型層と保護層と、ホログラム形成層との間、または上記ホログラム効果層と接着層との間に無色または白色の蛍光顔料を含む蛍光顔料印刷層が設けられていることを特徴とするホログラム転写箔。【選択図】  図１
2006001212.tif 000002
【特許請求の範囲】
【請求項１】
基材フィルム上に、剥離層または、離型層と保護層、ホログラム形成層、ホログラム効果層および接着層がこの記載の順序に積層されてなるホログラム転写箔において、上記剥離層または、離型層と保護層と、ホログラム形成層との間、または上記ホログラム効果層と接着層との間に無色または白色の蛍光顔料を含む蛍光顔料印刷層が設けられていることを特徴とするホログラム転写箔。
【請求項２】
蛍光顔料が、赤外線励起または紫外線励起蛍光顔料である請求項１に記載のホログラム転写箔。
【請求項３】
前記剥離層または、離型層と保護層、蛍光顔料印刷層、ホログラム形成層、ホログラム効果層および接着層が実質的に透明であり、かつ接着層が熱転写方式で印字可能な熱可塑性樹脂からなる請求項１または２に記載のホログラム転写箔。
【請求項４】
請求項１〜３の何れか１項に記載のホログラム転写箔の接着層に、熱転写プリンターで画像を形成した後、該接着層を物品の表面に対向させて接着させ、基材フィルムを剥離することを特徴とするホログラム転写方法。
【請求項５】
物品が、カードまたは身分証明書である請求項４に記載のホログラム転写方法。
【請求項６】
請求項４または５に記載の方法によりホログラムが転写されていることを特徴とする物品。
【発明の詳細な説明】
【技術分野】
【０００１】
本発明は、ホログラム転写箔、ホログラム転写方法およびホログラム転写物品に関し、さらに詳しくは偽造防止性、変造防止性、意匠性、美観に優れたカードなどの転写物品を与えるホログラム転写箔を提供することを目的とする。
【背景技術】
【０００２】
従来、各種カードや身分証明書などには、優れた美観、意匠性とともに高い偽造防止性、変造防止性が益々要求されるようになってきている。例えば、身分証明書などに優れた美観、意匠性とともに偽造防止性、変造防止性を付与する方法としてホログラム転写箔（なお、本発明では「ホログラム」とは各種回折格子も含む意味で使用している）を用いることが知られている。
【０００３】
上記ホログラム転写箔は、基本的には基材フィルム上に、剥離層または、離型層と保護層、ホログラム形成層、ホログラム効果層および接着層を設け、該接着層に所望の画像を形成した後に、カードなどの被転写材の転写領域に対向させて接着し、接着後に基材フィルムを剥離して、カードなどの被転写材の表面にホログラム層を転写するものである。
【０００４】
上記ホログラム転写箔は、ホログラム層の変造や偽造が困難であること、接着層に形成された画像は転写層の内部に存在することから、被転写物品の偽造、変造が有効に防止されているが、各種模倣、偽造、変造技術の向上によりさらに優れた偽造防止性、変造防止性が要求されるようになってきた。これらの要求に応えるために通常の白色光源下においては目視不能であるが、赤外線または紫外線照射下で可視領域の蛍光を生じる蛍光顔料からなる画像などをカードなどの表面に形成することが考えられる。しかしながら、上記蛍光顔料からなる画像は容易に書き換え可能であるとともに、身分証明書やキャッシュカードなどはその使用頻度が高くまたカードリーダーなどにより表面に多くの摩擦力が加えられることから、蛍光顔料印刷層が容易に剥落してしまうという課題がある。
【特許文献１】特開平７−２９９８９２号公報
【特許文献２】特開２００３−１３６６４１公報
【発明の開示】
【発明が解決しようとする課題】
【０００５】
従って、本発明の目的は、偽造防止性、変造防止性、意匠性、美観に優れるとともに、書き換え不能で耐摩擦性などにも問題がない蛍光顔料印刷層を有するカードなどの転写物品を与えるホログラム転写箔を提供することを目的とする。
【課題を解決するための手段】
【０００６】
上記目的は以下の本発明によって達成される。すなわち、本発明は、基材フィルム上に、剥離層または、離型層と保護層、ホログラム形成層、ホログラム効果層および接着層がこの記載の順序に積層されてなるホログラム転写箔において、上記剥離層または、離型層と保護層と、ホログラム形成層との間、または上記ホログラム効果層と接着層との間に無色または白色の蛍光顔料を含む蛍光顔料印刷層が設けられていることを特徴とするホログラム転写箔を提供する。
【０００７】
上記本発明のホログラム転写箔においては、前記蛍光顔料が、赤外線励起または紫外線励起蛍光顔料であること；前記剥離層または、離型層と保護層、蛍光顔料印刷層、ホログラム形成層、ホログラム効果層および接着層が実質的に透明であり、かつ接着層が熱転写方式で印字可能な熱可塑性樹脂からなることが好ましい。
【０００８】
また、本発明は、前記本発明のホログラム転写箔の接着層に、熱転写プリンターで画像を形成した後、該接着層を物品の表面に対向させて接着させ、基材フィルムを剥離することを特徴とするホログラム転写方法、および該方法によりホログラムが転写されていることを特徴とする物品を提供する。ここで上記物品がカードまたは身分証明書であることが好ましい。
【発明の効果】
【０００９】
本発明によれば、偽造防止性、変造防止性、意匠性、美観に優れるとともに、書き換え不能で耐摩擦性などにも問題がない蛍光顔料印刷層を有するカードなどの転写物品を与えるホログラム転写箔を提供することができる。
【発明を実施するための最良の形態】
【００１０】
次に好ましい実施の形態を挙げて本発明をさらに詳しく説明する。
本発明のホログラム転写箔は、その典型的な例を図１に示すように、基材フィルム１上に、剥離層２または、離型層と保護層３、ホログラム形成層４、ホログラム効果層５および接着層７が、この記載の順序に積層され、上記ホログラム効果層と上記接着層との間には必要に応じてアンカー層６が形成されている。上記アンカー層６は必須ではないが、ホログラム形成層４の保護およびホログラム効果層５と接着層７との密着性を良好にするために設けた方が好ましい。本発明のホログラム転写箔の特徴は、上記剥離層または、離型層と保護層と、ホログラム形成層との間、または上記ホログラム効果層と接着層との間に無色または白色の蛍光顔料を含む蛍光顔料印刷層が設けられている点である。
【００１１】
ホログラム転写箔１００の基材フィルム１は、通常厚み約１２〜１００μｍ程度の透明のポリエチレンテレフタレートフィルム、またはポリエチレンナフタレートフィルムであることが好ましい。該基材フィルムの一方の面（ホログラム層を形成する面の反対側の面）には帯電防止層が設けられていることが好ましい。この帯電防止層は、架橋性官能基を有する帯電防止ポリマーと架橋剤としてのメラミン樹脂からなる架橋硬化された層である。上記架橋性官能基を有する帯電防止ポリマーとしては、ポリアルキレンオキシド基と燐酸基を有するアクリルモノマーと、カルボキシル基、メチロール基、酸無水物基、スルホン酸基、アミド基などを有するアクリルモノマーとの共重合体、アルキレンオキシド基を有するスチレンモノマーやアクリルモノマーと第４級アンモニウム塩基を有するスチレンモノマーやアクリルモノマーとの共重合体などが挙げられる。
【００１２】
また、架橋剤として使用する熱硬化性メラミン樹脂は、メラミンとホルムアルデヒドの初期縮合物であり、メチロールメラミンまたは該メチロールメラミンをメタノールやブタノールでアルコキシ化したメチロールメラミンを主成分としており、無触媒、酸触媒などにより上記の帯電防止性ポリマーを架橋して熱硬化した帯電防止層を形成する。このように形成される帯電防止層の厚みは０．０２〜０．５μｍ程度である。このような帯電防止層は架橋された樹脂から構成されているので耐熱性に優れ、熱ロールに接触しても帯電防止ポリマーが熱ロールを汚染することがない。以上の如き帯電防止処理されたポリエステルフィルムは、例えば、特開平７−２９９８９２号公報や特開２００３−１３６６４１公報に記載されており、例えば、三菱２５Ｔ１００Ｇなどの商品名で市場から入手して本発明で使用できる。
【００１３】
上記の如き基材フィルムの表面に転写性ホログラム層を形成する。転写性ホログラム層は、蛍光顔料印刷層を有することを除き、従来公知のホログラム転写箔の転写性ホログラム層のいずれであってもよい。好ましい転写性ホログラム層は、図１に示すように、剥離層２または、離型層と保護層３、蛍光顔料印刷層９、ホログラム形成層４、ホログラム効果層５、アンカー層６および接着層（兼受像層）７を設けたものである。ここで剥離層とはホログラム層の転写において基材フィルムから剥離して転写されたホログラム層の最表面となってホログラム層を保護する層となるものである。従って剥離層を設けたホログラム転写箔においては保護層の形成は不要である。また、離型層とはホログラム層の転写に際して基材フィルムに残る層である。従って離型層を形成する場合には離型層の表面に保護層を形成することが必要である。該離型層が既に形成されている基材、または離型性が良好な表面を有する基材フィルムを用いる場合には、上記離型層の形成は省略することができる。
【００１４】
剥離層２は、基材フィルムから剥離しやすく、且つホログラム層の転写後には保護層となるので、透明性、耐薬品性、耐擦過性などに優れた樹脂、例えば、ポリメチルメタクリレートなどのアクリル樹脂やポリエステル樹脂から形成することが好ましい。剥離層の厚みは０．１〜１０μｍ程度である。また、剥離層の耐擦過性、硬度などを向上させる目的で剥離層中に無機や有機の微粒子を含有させることができる。
【００１５】
基材フィルムの表面に離型層を形成する場合には、離型性に優れた樹脂、例えば、シリコーン樹脂、シリコーンアクリル樹脂、シリコーンウレタン樹脂、メラミン樹脂などから厚み０．１〜３μｍ程度の離型層を形成し、その表面に保護層を形成する。該保護層は上記の剥離層形成用樹脂と同様な樹脂から形成することができる。特に保護層に高い硬度、耐薬品性、耐擦過性などが要求される場合には保護層を紫外線硬化性樹脂から形成する。紫外線硬化性樹脂は、アクリル変性ポリエステル樹脂、アクリル変性エポキシ樹脂、アクリル変性ウレタン樹脂などの重合性オリゴマーとスチレン、アクリル酸エステルなどの単官能モノマーおよび／または多官能モノマーと光重合開始剤とを必須成分とし、その他種々の添加剤を含むものであり、塗料分野、印刷インキ分野、コーティング分野などにおいて広く使用されており、紫外線の照射によって耐溶剤性、耐擦傷性などに優れた強靭な被膜を形成する。このような保護層にも必要に応じて無機または有機の微粒子を添加することができる。このように形成する保護層の厚みは０．１〜１０μｍであることが好ましい。
【００１６】
図１に示すホログラム転写箔の場合には、上記離型層または保護層の表面に蛍光顔料を含むインキにより印刷層を形成する。使用する蛍光顔料としては、赤外線発光蛍光顔料または紫外線発光蛍光顔料が挙げられる。赤外線発光蛍光顔料は波長λ1の励起光を受けて、波長λ2の可視光を発光する特性を示し、λ1≠λ2かつλ1＞λ2なる性質を有するものとして、その組成は、例えば、ＹＦ3：Ｅｒ＋Ｙｂ、Ｙ3ＯＣl7：Ｅｒ＋Ｙｂ、ＮａＬｎＦ4：Ｅｒ＋Ｙｂ（Ｌｎ＝Ｙ、Ｇｄ、Ｌａ）、ＢａＹ2Ｆ8：Ｅｒ＋Ｙｂ、（ＰｂＦ2−ＧｅＯ2）：Ｅｒ＋Ｙｂ、（ＰｂＦ2−ＧｅＯ2）：Ｔｍ＋Ｙｂなどがあり、いずれも励起光（λ1）８００〜１，０００ｎｍの赤外線を受けて４５０ｎｍ〜６５０ｎｍに発光スペクトルのピークを有する可視光線（λ2）を発光するものである。インキ中の赤外線発光蛍光顔料の添加量は、該インキからなる画像が赤外線照射下において明瞭に目視が可能となるようにすることが望ましい。
【００１７】
また、紫外線発光蛍光顔料は紫外線により励起され、それよりも低いエネルギー準位に戻るときに発するスペクトルのピークが青、緑、赤などの波長域にあるもので、例えばＣａ2Ｂ5Ｏ9Ｃｌ：Ｅｕ2+、ＣａＷＯ4、ＺｎＯ：Ｚｎ2ＳｉＯ4：Ｍｎ、Ｙ2Ｏ2Ｓ：Ｅｕ、ＺｎＳ：Ａｇ、ＹＶＯ4：Ｅｕ、Ｙ2Ｏ3：Ｅｕ、Ｇｄ2Ｏ2Ｓ：Ｔｂ、Ｌａ2Ｏ2Ｓ：Ｔｂ、Ｙ3Ａｌ5Ｏ12：Ｃｅなどがあり、単体又はこれらから数種を選択し混合して使用する。その蛍光スペクトルはピークを青、赤、緑の波長域以外に持つものである。インキ中の紫外線発光蛍光顔料の添加量は、該インキからなる画像が紫外線照射下において明瞭に目視が可能となるようにすることが望ましい。
【００１８】
上記蛍光顔料は可視光下で実質的に無色または白色であることが好ましく、該蛍光顔料を含むインキは、その結着剤、分散剤および助剤の種類によりグラビア印刷用、スクリーン印刷用、オフセット印刷用などの各印刷方法用のインキにすることができる。このようなインキにより適当な印刷方式で、剥離層または保護層の表面に所望の絵柄を形成して蛍光顔料印刷層とする。
【００１９】
上記蛍光顔料印刷層の表面にホログラム形成層を設ける。ホログラム形成層は、好ましくは紫外線硬化性または電子線硬化性樹脂から厚み約１〜１０μｍ程度に形成し、ホログラムの凹凸形状（回折格子）を原版を用いてエンボスなどで表面に形成し、その後に完全硬化させる。ホログラム効果層５は、酸化チタンなどの金属酸化物などのスパッタリングなどにより厚み約１００〜２，０００Å程度に形成する。該ホログラム効果層の表面にはホログラム効果層の保護およびホログラム効果層と接着層との密着性を確保するためにアンカー層６を形成することが好ましい。
【００２０】
上記ホログラム転写箔の接着層の形成に用いる接着剤としては、アクリル樹脂、ポリエチレン樹脂、エチレン／酢酸ビニル共重合樹脂、塩化ビニル／酢酸ビニル共重合樹脂、ポリエステル樹脂、ポリアミド樹脂など、従来公知の何れの感熱接着剤も使用できる。本発明のホログラム転写箔をカードなどに応用する場合には、その接着層は０．２〜５μｍ程度の厚みに形成し、本発明のホログラム転写箔を通常の紙、例えば、有価証券などの紙製基材などに応用する場合には、その接着層は８〜１５μｍ程度の厚みに形成することが好ましい。上記接着層には、該接着層に熱転写方式で画像を形成する際に熱転写の融着を防止する目的でシリコーンオイル、反応性シリコーンオイルなどの離型剤を、接着層の質量の０．１〜３質量％程度添加することが好ましい。離型剤の使用量が少な過ぎると熱転写シートが融着するおそれがあり、離型剤の使用量が多過ぎるとホログラム層の被転写材に対する転写性（密着性）が劣る場合がある。
【００２１】
本発明の別の実施形態のホログラム転写箔を図５及び図６に示す。図５に示す例は、蛍光顔料印刷層をホログラム効果層５とアンカー層６との間に設けた例であり、図６に示す例は、蛍光顔料印刷層をアンカー層６と接着層７との間に設けた例であり、いずれも図１に示すホログラム転写箔と同様の効果が得られる。
【００２２】
次に本発明のホログラム転写方法を図２〜４を参照して説明する。先ず、ホログラム転写箔の接着層（兼受像層）に必要な画像を形成する（図２）。必要な画像としては、会社名、氏名、生年月日などの文字情報や顔写真などが挙げられる。これらの画像は任意の方法で形成できるが、顔写真などの階調画像は昇華型の熱転写プリンターで設けることが好ましく、文字画像などの非階調画像は熱溶融型の熱転写プリンターで形成することが好ましい。基材フィルムとして前記の帯電防止基材フィルムを用いた場合には、通常は、このように熱転写プリンターで画像を形成する際、熱転写シートと受像層との摩擦などによりプリンター内が帯電し、熱転写層の帯電剥離が生じたり、埃の付着により欠陥部を有する画像が形成され易いが、本発明ではホログラム転写箔の背面が帯電防止層を有するので、このような問題は発生しない。
【００２３】
次に図３に示すように、画像形成されたホログラム転写箔の接着層をカード基材などの被転写材８の転写領域に対向させて重ね合わせ、加熱加圧ローラーなどにより適当な圧力および熱をかけて接着層を被転写材の表面に接着させ、その後に基材フィルムを剥離すると、基材フィルムと剥離層との界面、または離型層と保護層との間で剥離して、図４に示す如くホログラム像と所望の画像情報を有するカードなどの物品が得られる。この際ホログラム転写箔と被転写材との接触・摩擦によって静電気が発生してホログラム層が破壊されるおそれがあるが、基材フィルムとして前記の帯電防止基材フィルムを用いた場合には、本発明のホログラム転写箔は、その裏面に帯電防止層が形成されるので上記問題は回避されている。また、帯電防止層はメラミン樹脂によって架橋されているので帯電防止ポリマーが熱ロール表面に付着することがなく、従って熱ロール表面が汚染されることがない。
【実施例】
【００２４】
次に実施例および比較例を挙げて本発明をさらに具体的に説明する。
実施例１
厚さ２５μｍのポリエチレンテレフタレートフィルムの表面に、ポリメチルメタクリレートを含む剥離ニス（昭和インク工業製、剥離ニス４６７−３）を固形分塗布量２μｍの厚みに塗布し、１８０℃で２０秒間熱処理を行ない、剥離層を形成した。上記剥離層の表面に赤外線励起可視発光蛍光顔料インキにより地紋を印刷した。更に該蛍光顔料印刷層の表面にホログラム形成層用紫外線硬化性インキ（ザ・インクテック（株）製、ＭＨＸ４０５ニス）を固形分塗布量で２μｍの厚みに塗布および乾燥後、ホログラムスタンパーによりホログラムの微小凹凸を熱圧複製した後、紫外線を照射して硬化させた。
【００２５】
該ホログラム形成層の微小凹凸面に酸化チタン透明蒸着層を厚み５０ｎｍに形成し、透明屈折反射層（ホログラム効果層）を形成し、さらにその表面にアンカー層を１μｍの厚みに形成した。さらに該アンカー層の表面にポリエステル樹脂溶液（ザ・インクテック（株）製、ＨＮＤ＃８）に、シリコーンオイル（信越化学（株）製、ＫＰ３１００Ｕ）をポリエステル樹脂１００質量部当たり１．５質量部を添加したインキを固形分塗布量で３μｍの厚みに塗布および乾燥し接着層兼受像層を形成し、本発明のホログラム転写箔を得た。
【００２６】
上記本発明のホログラム転写箔の受像層に昇華型熱転写プリンターを用いてフルカラーの顔写真を形成し、熱溶融型の黒色熱転写シートにより文字情報を印字した。次にこの受像層を厚さ５００μｍのポリエステル製カード基材の表面に対向させて重ね合わせ、加熱加圧ローラーを用いて接着させた後、基材フィルムを剥離して身分証明書を作成した。このようにして得られた身分証明書を表面から観察すると、透明ホログラム像を通して顔写真などの個別情報が明瞭に視認できた。更に発光ダイオードで赤外線を照射すると、緑色の地紋が観察され、赤外線照射をしないところでは、緑色の地紋は観察されなかった。このようにして得られた身分証明書は個別情報がホログラム層内に存在することから、ホログラム層を破壊せずに個別情報を書き換えることはできない。また、蛍光顔料印刷層も転写層内部に形成されていることから、耐擦過性、耐摩擦性、耐溶剤性などの耐久性には全く問題がなかった。
【００２７】
実施例２
実施例１において、蛍光顔料印刷層を剥離層とホログラム形成層との間に形成せず、ホログラム効果層とアンカー層との間に形成した以外は実施例１と同様にして、実施例１と同様に身分証明書を作成した。このようにして得られた身分証明書は実施例１と同様に優れた美観、意匠性、偽造防止性、耐擦過性などに優れていた。
【００２８】
実施例３
実施例１において、蛍光顔料印刷層を剥離層とホログラム形成層との間に形成せず、アンカー層と接着層の間に形成した以外は実施例１と同様にして、実施例１と同様に身分証明書を作成した。このようにして得られた身分証明書は実施例１と同様に優れた美観、意匠性、偽造防止性、耐擦過性などに優れていた。
【００２９】
実施例４
実施例１における基材フィルムに代えて、表面に帯電防止層を有する厚さ２５μｍのポリエチレンテレフタレートフィルム（帯電防止層は、第４級アンモニウム基を有するスチレン系モノマーとポリオキシエチレン基を有するアクリル系モノマーとジメチルアミノ基を有するアクリル系モノマーとの共重合体とメラミン樹脂とからなる厚さ０．０６μｍの層である）を用いた以外は、実施例１と同様にして身分証明書を作成した。この際の個別情報の印字の際に静電気により熱転写シートがジャムを起こしたり、熱転写層が静電剥離したり、受像層表面に埃が付着することもなく、画像欠陥のない高品位の画像が得られた。また、得られた身分証明書は実施例１と同様に優れた美観、意匠性、偽造防止性、耐擦過性などに優れていた。
【産業上の利用可能性】
【００３０】
以上の如き本発明によれば、偽造防止性、変造防止性、意匠性、美観に優れるとともに、書き換え不能で耐摩擦性などにも問題がない蛍光顔料印刷層を有するカードなどの転写物品を与えるホログラム転写箔を提供することができる。
【図面の簡単な説明】
【００３１】
【図１】本発明のホログラム転写箔の構成を説明する図。
【図２】本発明のホログラム転写方法を説明する図。
【図３】本発明のホログラム転写方法を説明する図。
【図４】本発明のホログラム転写方法とホログラム転写物品を説明する図。
【図５】本発明のホログラム転写箔の構成を説明する図。
【図６】本発明のホログラム転写箔の構成を説明する図。
【符号の説明】
【００３２】
１：基材フィルム
２：剥離層（離型層）
３：保護層
４：ホログラム形成層
５：ホログラム効果層
６：アンカー層
７：接着層（兼受像層）
８：被転写材
９：蛍光顔料印刷層
１００：ホログラム転写箔
【図１】
2006001212.tif 000003
【図２】
2006001212.tif 000004
【図３】
2006001212.tif 000005
【図４】
2006001212.tif 000006
【図５】
2006001212.tif 000007
【図６】
2006001212.tif 000008